(57)【要約】【課題】強浸透性内容物、特にカーリング液でも、ガスバリア層／シーラント層間の接着強度が低下せず、かつ使用済の空容器を解体し易くした液体用紙容器を提供することにある。【解決手段】紙を基材層とし、表樹脂層２／基材層３／接着層４／ガスバリア層５／接着剤層６／シーラント層７が、順に積層されてなる積層シートのブランクを、該シーラント層を内面とし、折罫線を折り曲げ、シールしてなる四角筒状の液体用紙容器において、前記ガスバリア層５が、無機酸化物を蒸着したフィルムと、該蒸着層の上に保護層が形成されたものからなり、前記接着剤層６が、二官能以上のイソシアネート基を有するモノマーあるいはその誘導体であるイソシアネート化合物からなり、前記シーラント層７が、ポリエチレン樹脂と熱可塑性エラストマーを配合されてなる樹脂組成物からなることを特徴する液体用紙容器である。【選択図】図１
2015131669.tif 000002
【特許請求の範囲】
【請求項１】
紙を基材層とし、表樹脂層／基材層／接着層／ガスバリア層／接着剤層／シーラント層が、順に積層されてなる積層シートのブランクを、該シーラント層を内面とし、折罫線を折り曲げ、シールしてなる四角筒状の液体用紙容器において、
前記ガスバリア層が、無機酸化物を蒸着したフィルムと、該蒸着層の上に保護層が形成されてなり、
前記保護層が、少なくとも一種以上のアルコキシドと、ポリビニルアルコール系樹脂と、エチレン・ビニルアルコール共重合体と、シランカップリング剤またはシランモノマーと、を含有し、前記アルコキシドのゾルゲル法によって重縮合して得られる組成物からなり、
前記接着剤層が、二官能以上のイソシアネート基を有するモノマーあるいはその誘導体であるイソシアネート化合物からなり、
前記シーラント層が、ポリエチレン樹脂と熱可塑性エラストマーを配合されてなる樹脂組成物からなることを特徴とする液体用紙容器。
【請求項２】
前記熱可塑性エラストマーが、エチレン・α−オレフィン共重合体樹脂またはポリブテン−１樹脂であることを特徴とする請求項１記載の液体用紙容器。
【請求項３】
前記シーラント層が、少なくとも、ポリエチレン樹脂層と前記樹脂組成物の層とが二層以上積層されてなる共押出しフィルムであることを特徴とする請求項１または２記載の液体用紙容器。
【発明の詳細な説明】
【技術分野】
【０００１】
本発明は、液体状の内容物を収納する液体用紙容器に関するもので、詳しくは、強浸透性内容物を収納する液体用紙容器に関するものである。
【背景技術】
【０００２】
従来、酒類、果汁飲料などの液体用紙容器は、頂部がゲーブルトップ型の容器が多く採用されている。この液体用容器は、図５に示すように、トップシール部Ａ、頂部Ｂ、側壁部Ｃ、底部Ｄからなっている。頂部Ｂが切妻屋根形で側壁部Ｃが四角柱状になっている。また、必要に応じては、頂部Ｂにプラスチック製の口栓４１およびキャップ４２が装着されている。
【０００３】
最近、環境保全の問題から使用済の空容器の減容化、分別、リサイクルなどが促進されている。しかしながら、内容物の長期保存を考慮し、ガスバリア層を中間層に使用した液体用紙容器では、トップシール部のシールが強固であるため、手でトップシール部を開封して解体するには、力を必要とし難しい面があった。またプラスチック製の口栓を液体用紙容器から取り外すのも、シールが強固のために、難しい面があった。
【０００４】
また、この液体用紙容器を非食品用に使用されるようになっている。しかし、食品とは異なり、非食品の内容物には強浸透性のものがあり、シーラント層を浸透して接着部分を侵して剥離を起こし、液漏れを起こす問題がある。
【０００５】
このような問題を改善するために、液体用紙容器に用いる積層シートに限らないが、強浸透性内容物でも、基材層とシーラント層間の接着強度が低下しない積層シートがある。ポリエステルフィルムまたはポリプロピレンフィルムのいずれかからなる基材層の上に接着剤層としてイソシアネート化合物を使用したものがある（特許文献１）。
【０００６】
しかし、強浸透性内容物でも、例えば、美容院などで用いられるシステアミン塩酸塩を含有するカーリング液では、ガスバリア層とシーラント層間の接着強度を低下させてしまう問題がある。また、充填の際、シール部でガスバリア層とシーラント層間の接着強度の低下から液上がり現象が起き、液漏れの問題もある。
【０００７】
また、表樹脂層／紙層／ガスバリア層／シーラント層が順に積層されてなる積層シートから構成されるもので、ガスバリア層が無機酸化物蒸着フィルムであり、蒸着側に耐水性コート層を有し、該耐水性コート層が、少なくとも１種以上のアルコキシドと、ポリビニルアルコール系樹脂と、エチレン・ビニルアルコール共重合体と、シランカップリング剤またはシランモノマーと、を含有し、前記アルコキシドのゾルゲル法によって重縮合して得られる組成物からなり、ガスバリア層のシーラント層側に接着剤層が積層され、該接着剤層が二官能以上のイソシアネート基を有する、モノマーあるいはその誘導体であるイソシアネート化合物からなるもので、カーリング液でも、ガスバリア層とシーラント層間の接着強度を低下させないようにしたものがある（特許文献２）。
【０００８】
しかし、この紙容器は、浸透性内容物に対応する積層シートの構成に係るものであり、容器にするためには、シール部を強固にしているため、使用済の空容器を解体するときは、特に、トップシール部を手で開封するには、力を必要とし難しい面があった。またプラスチック製の口栓を液体用紙容器から取り外すのも、シールが強固のために、難しい面があった。
【０００９】
よって、強浸透性内容物、特にカーリング液でも、ガスバリア層／シーラント層間の接着強度が低下せず、かつ使用済の空容器を解体し易くした液体用紙容器の要望がある。
【先行技術文献】
【特許文献】
【００１０】
【特許文献１】特開２００５−３３５３７４号公報
【特許文献２】特開２０１３−９５５０１号公報
【発明の概要】
【発明が解決しようとする課題】
【００１１】
本発明は、このような問題を鑑みて、強浸透性内容物、特にカーリング液でも、ガスバリア層／シーラント層間の接着強度が低下せず、かつ使用済の空容器を解体し易くした液体用紙容器を提供することにある。
【課題を解決するための手段】
【００１２】
本発明の請求項１に係る発明は、紙を基材層とし、表樹脂層／基材層／接着層／ガスバリア層／接着剤層／シーラント層が、順に積層されてなる積層シートのブランクを、該シーラント層を内面とし、折罫線を折り曲げ、シールしてなる四角筒状の液体用紙容器において、
前記ガスバリア層が、無機酸化物を蒸着したフィルムと、該蒸着層の上に保護層が形成されてなり、
前記保護層が、少なくとも一種以上のアルコキシドと、ポリビニルアルコール系樹脂と、エチレン・ビニルアルコール共重合体と、シランカップリング剤またはシランモノマーと、を含有し、前記アルコキシドのゾルゲル法によって重縮合して得られる組成物からなり、
前記接着剤層が、二官能以上のイソシアネート基を有するモノマーあるいはその誘導体であるイソシアネート化合物からなり、
前記シーラント層が、ポリエチレン樹脂と熱可塑性エラストマーを配合されてなる樹脂組成物からなることを特徴とする液体用紙容器である。
【００１３】
本発明の請求項２に係る発明は、前記熱可塑性エラストマーが、エチレン・α−オレフィン共重合体樹脂またはポリブテン−１樹脂であることを特徴とする請求項１記載の液体用紙容器である。
【００１４】
本発明の請求項３に係る発明は、前記シーラント層が、少なくとも、ポリエチレン樹脂層と前記樹脂組成物の層とが二層以上積層されてなる共押出しフィルムであることを特徴とする請求項１または２記載の液体用紙容器である。
【発明の効果】
【００１５】
本発明の液体用紙容器は、強浸透性内容物でもガスバリア層／シーラント層間の接着強度の低下もなく、かつ使用済の空容器を解体し易くしたものである。鋏みなどを使用せず、手で容易に解体できるものである。
【００１６】
また、ガスバリア層が、無機酸化物を蒸着したフィルムと、該蒸着層の上に保護層が形成されてなり、保護層が、少なくとも一種以上のアルコキシドと、ポリビニルアルコール系樹脂と、エチレン・ビニルアルコール共重合体と、シランカップリング剤またはシランモノマーと、を含有し、前記アルコキシドのゾルゲル法によって重縮合して得られる組成物からなり、接着剤層が、二官能以上のイソシアネート基を有するモノマーあるいはその誘導体であるイソシアネート化合物からなり、接着剤層が、二官能以上のイソシアネート
基を有するモノマーあるいはその誘導体であるイソシアネート化合物からなることで、強浸透性内容物、特にカーリング液でも、ガスバリア層とシーラント層間の接着強度が低下させず、剥離しないものが得られる。また、充填の際、シール部でのガスバリア層とシーラント層間の接着強度の低下がないために、液漏れの心配がない。
【００１７】
また、シーラント層が、ポリエチレン樹脂と熱可塑性エラストマーとを配合されてなる樹脂組成物からなることにより、ポリエチレン樹脂と熱可塑性エラストマーを海島構造とし、剥離時に、イージーピール性を発現させることができる。使用済の空容器を解体し易くなり、易廃棄性を有する紙容器が得られる。
【００１８】
また、熱可塑性エラストマーが、エチレン・α−オレフィン共重合体樹脂またはポリブテン−１樹脂であることにより、安定したシール強度と、かつイージーピール性を発現させることができる。
【００１９】
また、シーラント層が、少なくとも、ポリエチレン樹脂層と前記樹脂組成物の層とが、二層以上積層されてなる共押出しフィルムであることにより、押出し機によりシーラント層を安定して製膜できる。
【図面の簡単な説明】
【００２０】
【図１】本発明の液体用紙容器を形成する積層シートの断面の一例を示す説明図である。
【図２】バリア層の構成の一例を示す説明図である。
【図３】シール部分を剥離している状態の一例を示す説明図である。
【図４】液体用紙容器（口栓付）を形成するブランクの一例を示す説明図である。
【図５】液体用紙容器（口栓付）の一例を示す説明図である。
【図６】液体用紙容器のトップシール部の開封前の一例を示す説明図である。
【図７】液体用紙容器のトップシール部の開封途中の一例を示す説明図である。
【図８】液体用紙容器のトップシール部の開封後の一例を示す説明図である。
【発明を実施するための形態】
【００２１】
以下、本発明の一実施の形態について詳細に説明する。
【００２２】
図１は、本発明の液体用紙容器を形成する積層シートの一例を示す断面図である。積層シート１は、表面から順に表樹脂層２／基材層３／接着層４／ガスバリア層５／接着剤層６／シーラント層７からなる。接着剤層６が、二官能以上のイソシアネート基を有するモノマーあるいはその誘導体からなるイソシアネート化合物であることにより、強浸透性内容物に耐えうる接着力を有し、ガスバリア層５とシーラント層７が剥離することはない。また、シーラント層７は、ポリエチレン樹８と熱可塑性エラストマー９が配合されてなる樹脂組成物からなり、ポリエチレン樹脂８中に熱可塑性エラストマー９が海島構造をしている。海島構造をさせることで、シーラント層７がイージーピール性を備えることができ、使用済の空容器を解体し易くしたものである。
【００２３】
図２は、ガスバリア層の構成の一例を示す説明図である。ガスバリア層５は、ポリエステルフィルムなどのフィルム２０に無機酸化物を蒸着してものであり、かつ蒸着層２１の上に保護層２２を設けたものである。保護層２２は接着剤層側に積層されている。保護層２２は、蒸着層２１と強接着し、かつ接着剤層とも強接着し、蒸着層および接着剤層と架橋することで、充填時でシールするときに剥離が生じ、液上がりが生じて液漏れすることがないものが得られる。
【００２４】
図３は、シール部分を剥離している状態の一例を示す説明図である。シーラント層７は、ポリエチレン樹脂８と熱可塑性エラストマー９とが配合されてなる樹脂組成物から形成され、ポリエチレン樹脂８中に熱可塑性エラストマー９が海島構造をしている。ポリエチレン樹脂８は、強固なシール強度を、熱可塑性エラストマー９は、剥離時にイージーピール性を発現させる。図３は、二枚の積層シート１，１のシーラント層７，７同士をシールし、その後シールした部分を剥離している状態を示している。シーラント層７，７が海島構造をしていることで、シールされたシーラント層が、安定して凝集破壊を起こし、イージーピールができるのである。
【００２５】
使用済の空容器の解体作業について簡単に説明する。
【００２６】
図４は、液体用紙容器を形成するブランクの一例を示す説明図である。ブランク３０は、背シールパネル１１０、左側パネル１２０、表パネル１３０、右側パネル１４０、裏パネル１５０が折罫線１６０を介して連設されている。表パネル１３０、裏パネル１５０のそれぞれの上部にトップシール部Ａを形成するトップシール板Ｅが設けられ、左側パネル１２０、右側パネル１４０の上部にはそれぞれ折り込み板Ｆがあり、その折り込み板Ｆの上部にそれぞれトップシール板Ｅが設けられている。また背シールパネル１１０、左側パネル１２０、表パネル１３０、右側パネル１４０、裏パネル１５０の下部には、それぞれ成形されて密封する底部Ｄが形成されている。また、表パネルの頂部Ｂには、口栓を取り付けるための口栓開口部３１が形成されている。ブランク３０は、図１で示す層構成になっている。
【００２７】
図５は、液体用紙容器（口栓付）の一例を示す説明図である。図４のブランクを成形し、ゲーブルトップ型の液体用紙容器４０にしたものである。この液体用容器４０は、トップシール部Ａ、頂部Ｂ、側壁部Ｃ、底部Ｄからなっている。頂部Ｂが切妻屋根形状で側壁部Ｃが四角柱状である。また頂部Ｂの傾斜板には、プラスチック製の口栓４１を突設し、キャップ４２が装着されている。この液体用紙容器は、強浸透性内容物でもガスバリア層とシーラント層間の接着強度の低下もなく、液漏れの心配がないものである。
【００２８】
図６は、液体用紙容器のトップシール部の開封前の一例を示す説明図である。使用済の空容器を解体するための作業の説明図である。液体用紙容器４０の平面図を示している。左側パネル１２０、表パネル１３０、右側パネル１４０、裏パネル１５０のそれぞれのトップシール板Ｅがシールされている。この平面図では、表パネル１３０、裏パネル１５０のトップシール部Ａが形成されている。表パネル１３０の頂部には、口栓４１を設け、キャップ４２が装着されている。
【００２９】
図７は、液体用紙容器のトップシール部の開封途中の一例を示す説明図である。本発明の液体用紙容器のトップシール部Ａの開封途中の一例を示す説明図である。まず折り込まれて熱融着されている左側のトップシール部１２０Ａと右側パネルのトップシール部１４０Ａを、それぞれａ、ｂに示す開封方向に剥離する。
【００３０】
図８は、液体用紙容器のトップシール部の開封後の一例を示す説明図である。例えば、図７に示すように、内面同士が熱融着されている表パネル１３０のトップシール部１３０Ａの左半分と、左側パネル１２０のトップシール部１２０Ａの右半分と、また内面同士が熱融着されている右側パネル１４０のトップシール部１４０Ａの右半分と、裏パネル１５０のトップシール部１５０Ａの左半分とを、それぞれ両手で掴み、外側に引っ張ることでそれぞれｃ、ｄに示す開封方向に開封する。また同じようにしてそれぞれｅ，ｆに示す開封方向に開封する。シーラント層がイージーピール性を有しているために、手で容易に開封できる。トップシール部を開封した後、底部や背シール部などをイージーピールして解体することができる。また、口栓もシール部から取り外すことができる。
【００３１】
本発明の液体用紙容器は、強浸透性内容物、特にカーリング液を収納可能とし、また、
使用済の空容器を解体するのに鋏みなどを使用せず、手で容易にできる。
【００３２】
さらに、本発明の一実施の形態について詳しく説明する。
【００３３】
積層シート１は、板紙を基材層としている。基材層３には、坪量が２００〜５００ｇ／ｍ２、密度０．６〜１．１ｇ／ｃｍ３が使用される。基材層の表面にはポリエチレン樹脂を押出し機により押出し表樹脂層２を積層する。この表樹脂層２の表面には、適宜なる印刷層（絵柄インキ層）が形成してもよい。
【００３４】
ガスバリア層５としては、ポリエステルフィルム、ナイロンフィルム、ポリプロピレンフィルムなどの延伸フィルム２０に、酸化アルミニウム、酸化珪素、酸化マグネシウムなどの無機酸化物やアルミニウムを蒸着したもので、蒸着層２１面に保護層２２を設けたものである。フィルム２０は、ポリエステルフィルムが価格面、生産面から好ましい。フィルム２０としては、６〜２５μｍが好ましく、蒸着層２１の厚みは、５〜１００ｎｍが好ましい。
【００３５】
保護層２２としては、少なくとも一種以上のアルコキシドと、ポリビニルアルコール系樹脂と、エチレン・ビニルアルコール共重合体と、シランカップリング剤またはシランモノマーと、を含有し、前記アルコキシドのゾルゲル法によって重縮合して得られる組成物を塗布、乾燥して設けられている。保護層２２は、無機酸化物の蒸着層と接着剤層とを馴染み易くし、接着剤層の接着性を向上させことができ、強浸透性内容物を充填する際、シール部で、ガスバリア層とシーラント層間に剥離が起きて、液漏れが繋がる恐れがない容器を提供できる。
【００３６】
アルコキシドは、（ＭＯＲ）ｎ（但し、Ｍは、Ｓｉ、Ｔｉ、ＡＬ、Ｚｒ、Ｓｎなどの金属、Ｒは、メチル、エチル、プロピルなどのアルキル基、ｎは、１，２，３・・・などの整数を表す）で表され、加水分解により水酸化物となり、脱水して酸化物となる。例えば、テトラエトキシシラン、メチルトリメトキシシランなどの酸化珪素を形成可能な珪素アルコキシド、テトラメトキシチタン、テトラエトキシチタンなどの酸化チタンを形成可能なチタンアルコキシド、テトラメトキシジルコニウム、テトラエトキシジルコニウムなどの酸化ジルコニウムを形成可能なジルコニウムアルコキシド、トリメトキシアルミニウム、トリエトキシアルミニウムなどの酸化アルミニウムを形成可能なアルミニウムアルコキシド、テトラメトキシマグネシウム、テトラエトキシマグネシウムなどの酸化マグネシウムを形成可能なマグネシウムアルコキシド、が使用可能である。特にテトラエトキシシランが好ましい。
【００３７】
また、ポリビニルアルコール系樹脂は、ポリ酢酸ビニルをケン化して得られる樹脂であり、アセチル基が数十％残存している、所謂部分ケン化ポリビニルアルコール系樹脂、アセチル基が数％しか残存していない完全ケン化ポリビニルアルコール系樹脂でもよい。あるいは水酸基が変性された変性ポリビニルアルコール系樹脂でもよい。
【００３８】
シランカップリング剤としては、二元反応性を有する有機官能性シランモノマー類を使用することができ、例えば、γ−クロロプロピルトリメトキシシラン、ビニルトリクロロシラン、ビニルトリエトキシシラン、ビニル−トリス（β−メトキシエトキシ）シラン、γ−メタクリルオキシプロピルトリメトキシシランなどの水溶液を１種またはそれ以上を使用することができる。
【００３９】
上記のようなシランカップリングは、その分子の一端にある官能基、通常、クロロ、アルコキシ、またはアセトキシ基などが加水分解し、シラノール基を形成し、これが金属または無機酸化物の蒸着層形成する金属、あるいは金属または無機酸化物の蒸着層表面上の
活性な基、例えば、水酸基などの官能基と何らかの作用により、例えば脱水縮合反応などの反応を起こして、金属または無機酸化物の蒸着層表面上にシランカップリング剤が共有結合などで装飾され、さらにシラノール基自体の金属または無機酸化物の蒸着層表面に吸着や水素結合により強固な結合を形成する。
【００４０】
他方、シランカップリング剤の他端にある、ビニル、メタクリロキシ、アミノ、エポキシ、あるいはメルカプトなどの官能基が、シランカップリング剤の薄膜の上に形成される他の層、例えば、接着剤層、紙層、その他の構成する物質と反応して強固に結合を形成し、さらに上記の接着剤層などを介して、シーラント層が強固に接着して、その接着強度を高める。このようにして、接着強度の強固な積層構造を形成可能とするものである。シランカップリング剤が有する無機性、有機性を利用し、無機酸化物の蒸着層と、接着剤層、その他の層を介して、紙層、プラスチックフィルム層などとの接着性を向上させ、接着強度を高めるものである。
【００４１】
基材層とガスバリア層との貼合わせする接着層４は、熱融着性樹脂をサンドポリエチレン加工して可能である。熱融着性樹脂としては、低密度ポリポリエチレン、中密度ポリエチレン、高密度ポリエチレン、直鎖状ポリエチレン、エチレン−メタアクリル酸共重合体、エチレン−アクリル酸共重合体、アイオノマー、ポリプロピレンなどを使用できる。厚みとしては１０〜６０μｍが好ましい。また接着強度を向上させるために、基材層の面にコロナ処理、オゾン処理、アンカーコート塗布などを行ってもよい。また中間層の貼合わせ面は、どちらでも構わない。
【００４２】
接着剤層６は、ガスバリア層とシーラント層を貼り合わせるもので、ガスバリア層の保護層とシーラント層とを接着剤層を介して貼り合わせる。接着剤層６としては、二官能以上のイソシアネート基を有するモノマーあるいはその誘導体からなるイソシアネート化合物を用いることができる。例えば、二官能以上のイソシアネート基を有するモノマーとしては、トリレンジイソシアネート、ヘキサメチレンジイソシアネート、キシレンジイソシアネート、イソホロンジイソシアネートなどのモノマーが用いられる。また、二官能以上のイソシアネート基を有するモノマーの誘導体であるイソシアネート化合物としては、上記のモノマーのアダクト、イソシアヌレート、ビューレットのタイプの誘導体が使用できる。これらのイソシアネート化合物を用いることで、接着強度が強固になり、強浸透性内容物にも剥離を起こさず耐えることができる。特に、カーリング液などの強浸透性内容物にも耐えることができる。また、貼り合わせる方法は、ドライラミネート法により可能である。接着剤層の塗布量は、０．５〜３．０ｇ／ｍ２の範囲が好ましい。
【００４３】
シーラント層としては、ポリエチレン樹脂、熱可塑性エラストマーが配合された樹脂組成物を押出し機により製膜することにより形成される。ポリエチレン樹脂は、低密度ポリエチレン樹脂、中密度ポリエチレン樹脂や直鎖状低密度ポリエチレン樹脂などが使用できる。
【００４４】
また、熱可塑性エラストマーとしては、例えば、変性エチレン・α−オレフィン共重合体、ポリブテン−１、ポリメチル−１ペンテン、ポリへキセン１、ポリオクテン１などのポリオレフィン系熱可塑性エラストマー、スチレン・イソブレン共重合体、スチレン・イソブレン共重合体とその水素添加物などのポリスチレン系熱可塑性エラストマー、ポリエステル系熱可塑性エラストマー、ポリウレタン系熱可塑性エラストマー、ポリアミド系熱可塑性エラストマー、塩素化ポリマー系熱可塑性エラストマー、フッ素系熱可塑性エラストマー、環状オレフィン・コポリマー（ＣＯＣ）、環状オレフィン・ポリマー（ＣＯＰ）などが使用できる。シーラント層としての樹脂組成物から、製膜性、シール強度、イージーピール性から変性エチレン・α−オレフィン共重合体、ポリブテン−１が好ましい。熱可塑性エラストマーの配合比率が、樹脂組成物に対して、５〜５０重量％であることが好ましい。
【００４５】
シーラント層の厚みは、３０〜１００μｍが好ましい。シーラント層を形成するには、押出し機（Ｔダイ法）による押出し法、インフレーション法でも可能である。またシーラント層は、ポリエチレン樹脂層と、例えば、ポリエチレン樹脂と熱可塑性エラストマーを配合した樹脂組成物層と、二種二層共押出しにて作成することもできる。また、ポリエチレン樹脂と熱可塑性エラストマーを配合した樹脂組成物層の両側にポリエチレン樹脂層を設けた二種三層共押出しにて作成することもできる。共押出しされたシーラントフィルムは、安定して生産できる。ポリエチレン樹脂層は、高密度ポリエチレン、低密度ポリエチレン、中密度ポリエチレン、直鎖状低密度ポリエチレン、またはその組み合わせ、例えば、低密度ポリエチレン＋直鎖状低密度ポリエチレンが可能であり、中でもシール性が良好なＬＬＤＰＥが好ましい。密度０．９２５以下、ＭＩが２以上が好ましい。
【００４６】
以下、本発明の具体的実施例について説明する。
【実施例１】
【００４７】
坪量３８０ｇ／ｍ２の板紙の表面に、ポリエチレン樹脂を押出し機により押出しポリエチレンフィルム１８μｍを貼合わせた。
【００４８】
次に、ガスバリア層を形成する。酸化アルミニウムを蒸着したポリエチレンテレフタレートフィルムを用いた。酸化アルミニウムの蒸着層の厚みは３０ｎｍとした。ポリエチレンテレフタレートフィルムは１２μを用いた。次いで、蒸着層の上に、少なくとも一種以上のアルコキシドと、ポリビニルアルコール系樹脂と、エチレン・ビニルアルコール共重合体と、シランカップリング剤またはシランモノマーと、を含有し、前記アルコキシドのゾルゲル法によって重縮合して得られる組成物を用い、グラビア印刷にて塗布し、保護層を形成したガスバリア層を形成した。
【００４９】
次に、上記板紙の裏面に、ポリエチレン樹脂を押出し機により押出しポリエチレンフィルム３０μｍを介して上記ガスバリア層を貼り合わせた。サンドポリエチレン法にて貼り合わせた。なお、ガスバリア層の貼合わせ面は、ポリエステルフィルム面とした。
【００５０】
次に、シーラント層を形成する。三種三層共押出しフィルムを形成した。ガスバリア層側の層／中間層／接液側の層の順で、直鎖状低密度ポリエチレン（ＭＩ：１４、密度：０．９１１）３０μｍ／低密度ポリエチレン（ＭＩ：７．５、密度：０．９１８）（７０重量％）＋ポリブテン−１（３０重量％）２０μｍ／直鎖状低密度ポリエチレン（ＭＩ：９、密度：０．９０４）１０μｍなるものを形成した。
【００５１】
次に、上記シーラント層のガスバリア層側の層と上記保護層を、ヘキサメチレンジイソシアネートのビューレットタイプの接着剤を用いてドライラミネートして貼り合わせた。接着剤の塗布量は１．５ｇ／ｍ２であった。このようにして積層シートを作成した。
【００５２】
この積層シートを用い、８５角２０００ｍｌのゲーブルトップ型の液体用紙容器を作成した。
【実施例２】
【００５３】
シーラント層の中間層を、低密度ポリエチレン（ＭＩ：７．５、密度：０．９１８）（８０重量％）＋ポリブテン−１（２０重量％）を用いて２０μｍにした以外は、実施例１と同様に行い、液体用紙容器を作成した。
【実施例３】
【００５４】
シーラント層の中間層を、低密度ポリエチレン（ＭＩ：７．５、密度：０．９１８）（９０重量％）＋ポリブテン−１（１０重量％）を用いて２０μｍにした以外は、実施例１と同様に行い、液体用紙容器を作成した。
【実施例４】
【００５５】
シーラント層の中間層を、低密度ポリエチレン（ＭＩ：３５、密度：０．９１６）（７０重量％）＋ポリブテン−１（３０重量％）を用いて２０μｍにした以外は、実施例１と同様に行い、液体用紙容器を作成した。
【実施例５】
【００５６】
シーラント層の中間層を、低密度ポリエチレン（ＭＩ：１４、密度：０．９１１）と低密度ポリエチレン（ＭＩ：３５、密度：０．９１６）を重量比１：１で混合したもの（７０重量％）＋ポリブテン−１（３０重量％）を用いて２０μｍにした以外は、実施例１と同様に行い、液体用紙容器を作成した。
【実施例６】
【００５７】
シーラント層の中間層を、低密度ポリエチレン（ＭＩ：３．５、密度：０．９１９）（７０重量％）＋ポリブテン−１（３０重量％）を用いて２０μｍにした以外は、実施例１と同様に行い、液体用紙容器を作成した。
【実施例７】
【００５８】
シーラント層の中間層を、低密度ポリエチレン（ＭＩ：１３、密度：０．９０６）（７０重量％）＋ポリブテン−１（３０重量％）を用いて２０μｍにした以外は、実施例１と同様に行い、液体用紙容器を作成した。
【実施例８】
【００５９】
シーラント層の接液側の層を、直鎖状低密度ポリエチレン（ＭＩ：１４、密度：０．９１１）を用いて１０μｍにした以外は、実施例１と同様に行い、液体用紙容器を作成した。
【実施例９】
【００６０】
シーラント層の接液側の層を、直鎖状低密度ポリエチレン（ＭＩ：６、密度：０．９１９）を用いて１０μｍにした以外は、実施例１と同様に行い、液体用紙容器を作成した。
【実施例１０】
【００６１】
シーラント層の接液側の層を、低密度ポリエチレン（ＭＩ：１３、密度：０．９０６）を用いて１０μｍにした以外は、実施例１と同様に行い、液体用紙容器を作成した。
【実施例１１】
【００６２】
シーラント層の中間層を、低密度ポリエチレン（ＭＩ：７．５、密度：０．９１８）と低密度ポリエチレン（ＭＩ：９、密度：０．９０４）を重量比７：３で混合したもの（７０重量％）＋ポリブテン−１（３０重量％）を用いて２０μｍにした以外は、実施例１と同様に行い、液体用紙容器を作成した。
【実施例１２】
【００６３】
シーラント層のガスバリア層側の層を、直鎖状低密度ポリエチレン（ＭＩ：７．５、密度：０．９１８）を用いて３０μｍにした以外は、実施例１と同様に行い、液体用紙容器を作成した。
【実施例１３】
【００６４】
シーラント層のガスバリア層側の層を、直鎖状低密度ポリエチレン（ＭＩ：１４、密度：０．９１１）を用いて２０μｍにし、中間層を低密度ポリエチレン（ＭＩ：７．５、密度：０．９１８）（７０重量％）＋環状オレフィン・コポリマー（ＣＯＣ）（３０重量％）を用いて２０μｍにし、接液側の層を直鎖状低密度ポリエチレン（ＭＩ：９、密度：０．９０４）を用いて２０μｍにした以外は、実施例１と同様に行い、液体用紙容器を作成した。
【実施例１４】
【００６５】
シーラント層のガスバリア層側の層を、直鎖状低密度ポリエチレン（ＭＩ：１４、密度：０．９１１）を用いて２０μｍにし、中間層を低密度ポリエチレン（ＭＩ：７．５、密度：０．９１８）（７０重量％）＋ポリスチレン（３０重量％）を用いて２０μｍにし、接液側の層を直鎖状低密度ポリエチレン（ＭＩ：９、密度：０．９０４）を用いて２０μｍにした以外は、実施例１と同様に行い、液体用紙容器を作成した。
【実施例１５】
【００６６】
シーラント層のガスバリア層側の層と保護層を、トリレンジイソシアネートのアダクトタイプの接着剤を用いた以外は、実施例１と同様に行い、液体用紙容器を作成した。
【００６７】
以下に、本発明に比較例について説明する。
【００６８】
＜比較例１＞
シーラント層の中間層を、低密度ポリエチレン（ＭＩ：７．５、密度：０．９１８）用いて２０μｍにした以外は、実施例１と同様に行い、液体用紙容器を作成した。
【００６９】
＜比較例２＞
シーラント層を、直鎖状低密度ポリエチレン（ＭＩ：１４、密度：０．９１１）を用いて単層６０μｍにし、シーラント層と保護層を、二液硬化型ウレタン系接着剤を用いて貼り合わせ、かつ保護層のシランカップリング剤またはシランモノマーを省いた以外は、実施例１と同様に行い、液体用紙容器を作成した。
【００７０】
＜比較例３＞
シーラント層を、直鎖状低密度ポリエチレン（ＭＩ：１４、密度：０．９１１）を用いて単層６０μｍにし、シーラント層と保護層を、ヘキサメチレンジイソシアネートのビューレットタイプの接着剤を用いて貼り合わせ、かつ保護層のシランカップリング剤またはシランモノマーを省いた以外は、実施例１と同様に行い、液体用紙容器を作成した。
【００７１】
＜比較例４＞
シーラント層のガスバリア層側の層と保護層を、二液硬化型ウレタン系接着剤を用いて貼り合わせ、かつ保護層のシランカップリング剤またはシランモノマーを省いた以外は、実施例１と同様に行い、液体用紙容器を作成した。
【００７２】
作成した液体用紙容器を以下の方法で評価した。
【００７３】
＜開封強度＞
紙容器のトップシールＡを図７、図８に示したようにして開封強度（初期）を評価した。引張試験機にて測定（引張速度）３００ｍｍ／ｍｉｎ。
【００７４】
＜剥離面の確認＞
開封強度評価後の剥離面を確認した。
【００７５】
＜接着強度＞
ガスバリア層（保護層）とシーラント層のガスバリア層側の層との接着強度を、引張試験機にて測定（引張速度）３００ｍｍ／ｍｉｎ。
【００７６】
＜官能評価＞
手で開封し官能にて評価。目安として開封強度値が４０Ｎ以下であれば、手で開封可能な強度とした。手で開封可能であれば○とした。
【００７７】
＜保存評価＞
液体用紙容器に、内容物としてカーリング液（システアミン含有率５％）を充填し、５０℃×３ヶ月保存後、ガスバリア層とシーラント層間の接着強度を引張試験機にて測定、社内規格に対して強度を保っているものを○とした。
【００７８】
＜液漏れ確認＞
液体用紙容器充填機において、充填機のシール温度の生産条件に対して−３０℃〜＋３０℃のシール温度を振り、液体用紙容器のボトム部の液漏れ有無を確認した。液漏れのないものを○とした。
【００７９】
評価結果を表１に示す。
【００８０】
【表１】
2015131669.tif 000003
実施例１から１５では、シーラント層の中間層に熱可塑性エラストマーを配合した樹脂組成物が積層されていることで、手で開封可能であった。剥離面は、凝集破壊されていた。なお、比較例１〜３では、熱可塑性エラストマーを配合していないために、剥離面が紙ムケしており、強い力が必要になり、イージーピールが不安定であった。
【００８１】
シーラント層のガスバリア層側の層と保護層を、イソシアネート接着剤を用いて貼り合わせたものは、保存評価、液漏れなどがなく良好であったが、二液硬化型ウレタン系接着剤を用いたものは、保存評価が良くなく、液漏れなどが確認された。
【００８２】
本発明の液体用紙容器は、強浸透性内容物、特にカーリング液を収納しても、ガスバリア層とシーラント層間の接着強度が低下せず、充填時のシール部での剥がれも生じないものである。また、使用済の空容器を容易に手で解体することができる。また装着されている口栓も手で剥離可能となり、ブラスチックの口栓と解体した紙容器を分別して処理できる。易廃棄性を備えた液体用紙容器である、
【符号の説明】
【００８３】
１    ：積層シート
２    ：表樹脂層
３    ：基材層
４    ：接着層
５    ：バリア層
６    ：接着剤層
７    ：シーラント層
８    ：ポリエチレン樹脂
９    ：熱可塑性エラストマー
２０  ：フィルム
２１  ：無機酸化物蒸着層
２２  ：保護層
２５  ：シール部の剥離している状態
３０  ：ブランク
３１  ：口栓開口部
４０  ：液体用紙容器（口栓付き）
４１  ：口栓
４２  ：キャップ
１１０：背シールパネル
１２０：左側パネル
１３０：表パネル
１４０：右側パネル
１５０：裏パネル
１６０：折罫線
Ａ    ：トップシール部
Ｂ    ：頂部
Ｃ    ：側壁部
Ｄ    ：底部
Ｅ    ：トップシール板
Ｆ    ：折り込み板
ａ    ：開封方向
ｂ    ：開封方向
ｃ    ：開封方向
ｄ    ：開封方向
ｆ    ：剥離方向
【図１】
2015131669.tif 000004
【図２】
2015131669.tif 000005
【図３】
2015131669.tif 000006
【図４】
2015131669.tif 000007
【図５】
2015131669.tif 000008
【図６】
2015131669.tif 000009
【図７】
2015131669.tif 000010
【図８】
2015131669.tif 000011